СПОСОБ РЕГУЛИРОВКИ СОДЕРЖАНИЯ 2-ФЕНИЛЬНОГО ИЗОМЕРА ЛИНЕЙНОГО АЛКИЛБЕНЗОЛА И КАТАЛИЗАТОР, ИСПОЛЬЗУЕМЫЙ В ЭТОМ СПОСОБЕ

1. Катализатор алкилирования арильного соединения олефином, содержащий в качестве первого компонента цеолит, выбранный из группы, состоящей из фожазитов, содержащих редкоземельные элементы, и их смесей, и в качестве второго компонента - цеолит, выбранный из группы, состоящей из UZM-8, цеолит MWW, цеолит ВЕА, цеолит OFF, цеолит MOR, цеолит LTL, цеолит MTW, BPH/UZM-4 и их смеси.
2. Способ алкилирования арильного соединения олефином, включающий реакцию по существу линейного олефина с арильным соединением в условиях реакции алкилирования в присутствии катализатора, причем указанный катализатор в качестве первого компонента содержит цеолит, выбранный из группы, состоящей из фожазитов, содержащих редкоземельные элементы, и их смесей, и в качестве второго компонента - цеолит, выбранный из группы, состоящей из UZM-8, цеолит MWW, цеолит ВЕА, цеолит OFF, цеолит MOR, цеолит LTL, цеолит MTW, BPH/UZM-4 и их смеси.
3. Способ регулировки содержания 2-фенильного изомера в линейном алкилбензоле, получаемом путем алкилирования бензола олефином, включающий реакцию в условиях реакции алкилирования по существу линейного олефина бензолом в технологическом потоке, содержащем воду, в присутствии катализатора, а также контроль концентрации воды в сырье в диапазоне от совершенно сухого до 100 м.д. воды, причем указанный катализатор в качестве первого компонента содержит цеолит, выбранный из группы, состоящей из фожазитов, содержащих редкоземельные элементы, и их смесей, и в качестве второго компонента - цеолит, выбранный из группы, состоящей из UZM-8, цеолит MWW, цеолит ВЕА, цеолит OFF, цеолит MOR, цеолит LTL, цеолит MTW, BPH/UZM-4 и их смеси.
4. Способ или катализатор по любому из пп. 1-3, где первый компонент катализатора - фожазит, включающий редкоземельный элемент, - содержит по меньшей мере 16,5 масс.% редкоземельного элемента, выбранного из группы, состоящей из лантана, церия, празеодима, неодима, других редкоземельных элементов, обычно ассоциируемых с указанными, а также их смесей.
5. Способ или катализатор по любому из пп. 1-3, где второй компонент катализатора является цеолитом, выбранным из группы, состоящей из UZM-8, цеолита MWW, цеолита LTL и их смесей.
6. Способ или катализатор по любому из пп. 1-3, где содержание первого компонента катализатора находится в диапазоне между 30% и 70% в расчете на все компоненты катализатора.
7. Способ или катализатор по любому из пп. 1-3, где на катализаторе получают алкилированное арильное соединение с содержанием 2-фенильного изомера между 15% и 45% в расчете на массу алкилированного арильного соединения.
8. Способ или катализатор по любому из пп. 1-3, где на катализаторе получают линейный алкилбензол с содержанием 2-фенильного изомера между 20% и 40% в расчете на массу алкилированного арильного соединения.
9. Способ или катализатор по любому из пп. 1-3, где на катализаторе получают линейный алкилбензол с содержанием 2-фенильного изомера между 25% и 35% в расчете на массу алкилированного арильного соединения.
10. Способ или катализатор по любому из пп. 1-3, где первый компонент катализатора - фожазит, включающий редкоземельный элемент, содержит от 16,5 до 18 масс.% цеолита RE-Y с редкоземельным элементом, выбранным из группы, состоящей из лантана, церия, празеодима, неодима, других редкоземельных элементов, обычно ассоциируемых с указанными, а также их смесей.